СПОСОБ ПОЛУЧЕНИЯ КАТАЛИЗАТОРА ДЛЯ БЕСПЛАМЕННОГО ПРЕВРАЩЕНИЯ УГЛЕВОДОРОДОВ В ТЕПЛОВУЮ ЭНЕРГИЮ

2
3
3
2
3
1. Способ получения катализатора для беспламенного превращения углеводородов в тепловую энергию на основе цеолита типа ZSM-5 содержащего оксид кремния, оксид алюминия, оксид натрия, и оксиды активных металлов NiO, FeO, а также инициатор Zn(NO) и/или LiNO, отличающийся тем, что содержит их в следующем массовом соотношении:
SiO<sub>2</sub>
75%
Al<sub>2</sub>O<sub>3</sub>
19%
Na<sub>2</sub>O
0,01%
NiO
3%
Zn(NO<sub>3</sub>)<sub>2</sub>
1,5%
LiNO<sub>3</sub>
0,1÷0,2%
Fe<sub>2</sub>O<sub>3</sub>
0,5÷1,0%
полученный пропиткой цеолита типа ZSM-5 водным раствором нитрата никеля при рН раствора в диапазон 3÷4 с последующий сушкой и восстановлением до оксида металла с последующей пропиткой полученного катализатора водным 2,0% масс раствором нитрата цинка и/или 0,2% водного раствора нитрата лития с последующей сушкой полученного катализатора.
2. Способ по п. 1, отличающийся тем, что на полученный катализатор наносят активатор водный раствор нитрата цинка и/или водный раствор нитрата лития с последующей сушкой.
3. Способ по п. 1, отличающийся тем, что на данном катализаторе процесс беспламенного превращения углеводородов в тепловую энергию стартует при низких температурах близких к стандартным нормальным условиям окружающей среды за счет возникновения радикально цепных реакций соли нитрата цинка и/или лития с углеводородами.
4. Способ по п. 1, отличающийся тем, что данный катализатор может быть повторно использован при последующих холодных пусках после предварительной повторной обработки его активатором раствором нитратом цинка и/или нитрата лития.